(57)【要約】【課題】摩擦耐久性を向上させ、洗濯及び滅菌処理耐久性に優れた血液・ウイルスバリア性積層布帛を提供する。【解決手段】表地、第一接着剤層、透湿性を有する微多孔質ポリテトラフルオロエチレンフィルム、第二接着剤層及び裏地の順に積層一体化されてなる積層布帛において、前記表地及び裏地はポリエステル系繊維を主体として構成されており、前記第一及び第二接着剤層は、何れも透湿性を有しないポリカーボネート系ポリウレタン樹脂を含有する樹脂組成物から構成されており、さらに前記第一及び第二接着剤層のうち、一方は全面状に形成され、他方は非全面状に形成されていることを特徴とする洗濯耐久性に優れた血液・ウイルスバリア性積層布帛。【選択図】なし【特許請求の範囲】
【請求項１】
表地、第一接着剤層、透湿性を有する微多孔質ポリテトラフルオロエチレンフィルム、第二接着剤層及び裏地の順に積層一体化されてなる積層布帛において、前記表地及び裏地はポリエステル系繊維を主体として構成されており、前記第一及び第二接着剤層は、何れも透湿性を有しないポリカーボネート系ポリウレタン樹脂を含有する樹脂組成物から構成されており、さらに前記第一及び第二接着剤層のうち、一方は全面状に形成され、他方は非全面状に形成されていることを特徴とする洗濯耐久性に優れた血液・ウイルスバリア性積層布帛。
【請求項２】
ＪＩＳ  Ｌ１０９９Ｂ−１法による透湿度が２０００〜１００００ｇ／ｍ２・２４ｈｒｓの範囲にあることを特徴とする請求項１記載の洗濯耐久性に優れた血液・ウイルスバリア性積層布帛。
【請求項３】
表地及び裏地が同一の織編物である請求項１又は２記載の洗濯耐久性に優れた血液・ウイルスバリア性積層布帛。
【発明の詳細な説明】
【技術分野】
【０００１】
本発明は、主として医療従事者の外衣を縫製する際に用いるのに適した、透湿性に優れ洗濯耐久性にも優れた血液・ウイルスバリア性積層布帛に関するものである。
【背景技術】
【０００２】
従来より、透湿性に優れた血液バリア性積層布帛として、表地、第一接着剤層、微多孔質ポリテトラフルオロエチレンフィルム、第二接着剤層及び裏地の順に積層一体化されてなるものが知られている（下記特許文献１の段落０００３）。微多孔質ポリテトラフルオロエチレンフィルムが用いられる理由は、これが透湿性や各種薬品に対する耐性に優れかつ血液バリア性にも優れるからである。
【０００３】
しかしながら、微多孔質ポリテトラフルオロエチレンフィルムは摩擦耐久性が不十分であることが知られている（下記特許文献１の段落０００４）。したがって、この血液バリア性積層布帛を用いた外衣を繰り返し洗濯したり、滅菌処理したりすると、血液バリア性やウイルスバリア性などが低下するという欠点があった。このため、微多孔質ポリテトラフルオロエチレンフィルムの片面に親水性樹脂皮膜を特定の態様で形成して、摩擦耐久性を向上させることが提案されている（下記特許文献１の特許請求項の範囲の項）。
【先行技術文献】
【特許文献】
【０００４】
【特許文献１】特開２００１−３１５２３６号公報
【発明の概要】
【発明が解決しようとする課題】
【０００５】
本発明の課題は、上記特許文献１記載の手段を用いずに、摩擦耐久性を向上させ、洗濯及び滅菌処理耐久性に優れた血液・ウイルスバリア性積層布帛を提供することにある。
【課題を解決するための手段】
【０００６】
本発明は、接着剤層を構成する樹脂の組成と、接着剤層の形態とを工夫することにより、上記課題を解決したものである。
【０００７】
すなわち、表地、第一接着剤層、透湿性を有する微多孔質ポリテトラフルオロエチレンフィルム、第二接着剤層及び裏地の順に積層一体化されてなる積層布帛において、前記表地及び裏地はポリエステル系繊維を主体として構成されており、前記第一及び第二接着剤層は、何れも透湿性を有しないポリカーボネート系ポリウレタン樹脂を含有する樹脂組成物から構成されており、さらに前記第一及び第二接着剤層のうち、一方は全面状に形成され、他方は非全面状に形成されていることを特徴とする洗濯耐久性に優れた血液・ウイルスバリア性積層布帛に関するものである。
【発明の効果】
【０００８】
本発明に係る洗濯耐久性に優れた血液・ウイルスバリア性積層布帛は、表地、第一接着剤層、微多孔質ポリテトラフルオロエチレンフィルム、第二接着剤層及び裏地の順に積層一体化されており、第一及び第二接着剤層の組成、形態が特定されているため、繰り返し洗濯及び滅菌処理しても、当初の血液バリア性及びウイルスバリア性を維持するという効果を奏する。
【発明を実施するための形態】
【０００９】
以下、本発明について詳細に説明する。
本発明に係る血液・ウイルスバリア性積層布帛は、洗濯耐久性に優れるものである。すなわち、当該血液・ウイルスバリア性積層布帛を用いた外衣は、使い捨てではなく、繰り返し洗濯及び滅菌処理して使用しうるものである。本発明に係る血液・ウイルスバリア性積層布帛は、表地、第一接着剤層、微多孔質ポリテトラフルオロエチレンフィルム、第二接着剤層及び裏地の順に積層一体化されてなる。
【００１０】
表地及び裏地は、ポリエステル系繊維を主体として構成される繊維布帛である。ポリエステル系繊維が採用される理由は、この素材が洗濯及び滅菌処理耐久性に優れており、かつコスト性、汎用性にも優れているからである。ポリエステル系繊維としては、ポリエチレンテレフタレート繊維又はポリブチレンテレフタレート繊維等が用いられる。もちろん、洗濯及び滅菌処理耐久性に影響を与えない範囲で、その他の繊維を混合してもよい。その他の繊維としては、例えば、ナイロン６やナイロン６６等のポリアミド系繊維、ポリアクリルニトリル系繊維、ポリビニルアルコール系繊維、トリアセテート系繊維又は綿や麻等の天然繊維が挙げられる。
【００１１】
繊維布帛としては、編織物又は不織布等が用いられるが、洗濯及び滅菌処理耐久性という観点からは、織編物であるのが好ましい。具体的には、表地及び裏地として、ポリエチレンテレフタレート繊維よりなるマルチフィラメント糸又は紡績糸を用いて製編織した編織物が用いられる。また、表地と裏地とは、同一の編織物を採用するのが好ましい。同一の編織物を採用すると、洗濯時や滅菌処理時において、表地と裏地が同様の収縮挙動を示すので、表地及び裏地とポリテトラフルオロエチレンフィルムとが剥がれ難くなり、洗濯及び滅菌処理耐久性が向上するからである。
【００１２】
透湿性を有する微多孔質ポリテトラフルオロエチレンフィルムは、空孔率が５０〜９０％程度で、かつ、最大細孔径が０．０１〜１０μｍ程度で、公知のものである。また、その厚みは６〜５０μｍ程度である。具体的には、市販品であるゴアテックス（登録商標、Ｗ、Ｌ、ゴア  アンド  アソシエイツ  インコーポレイティド社製）やテトラテックス（登録商標、日本ドナルドソン社製）等が用いられる。この微多孔質ポリテトラフルオロエチレンフィルムは、第一接着剤層及び第二接着剤層によって、摩擦耐久性等が向上している。
【００１３】
第一及び第二接着剤層は、何れも透湿性を有しないポリカーボネート系ポリウレタン樹脂を含有する樹脂組成物から構成される。血液バリア性及びウイルスバリア性を具現する観点から、透湿性を有しないものを使用する必要がある。透湿性を有しないポリカーボネート系ポリウレタン樹脂としては、例えば、ポリカーボネートジオールと有機ポリイソシアネート及び鎖延長剤を一括に仕込んで反応させるワンショット法、又は、予め、ポリカーボネートジオールと有機ポリイソシアネートを反応させ、次いで、鎖延長剤を加えてポリウレタンを製造するプレポリマー法により得られる公知のものが用いられる。
【００１４】
ポリカーボネートジオールとしては、１，４−ブタンジオール、１，５−ペンタンジオール、１，６−ヘキサンジオール等のアルキルジオール、２，２−ジメチル−１，３−プロパンジオール、２，２−ジエチル−１，３−プロパンジオール、２−ペンチル，２−プロピル−１，３−プロパンジオール等の２，２−ジアルキル−１，３−プロパンジオール等の１種又は２種以上のジオールと、ジフェニルカーボネート、ジトリールカーボネート等のジアリールカーボネート、ジメチルカーボネート、ジエチルカーボネート等のジアルキルカーボネート、エチレンカーボネート、テトラメチレンカーボネート等のアルキレンカーボネート等の１種又は２種以上の炭酸ジエステルとのエステル交換反応により得られるものが挙げられる。その中でも、有機溶剤に対する溶解性や溶融樹脂としての粘性面等から、結晶性を低減させる意味合いで、ジオールとしては、２，２−ジアルキル−１，３−プロパンジオールポリカーボネートジオールを主体とし、炭酸ジエステルとしては、高圧湿熱滅菌に対する耐久性の観点から、ジアリールカーボネートを主体として用いるのが好ましい。
【００１５】
有機ポリイソシアネートとしては、テトラメチレンジイソシアネート、ヘキサメチレンジイソシアネート等の脂肪族ジイソシアネート、１，４−シクロヘキサンジイソシアネート、イソホロンジイソシアネート等の脂環族ジイソシアネート、キシリレンジイソシアネート、４，４’−ジフェニールジイソシアネート等の芳香族ジイソシアネートが挙げられる。中でも、高圧湿熱滅菌に対する耐久性の観点から、芳香族ジイソシアネートを主体として用いるのが好ましい。
【００１６】
鎖延長剤としては、１，４−ブタンジオール、１，６−ヘキサンジオール、エチレンジアミン等を単独又は併用して用いられる。
【００１７】
第一及び第二接着剤層を構成する樹脂組成物には、上記のような透湿性を有しないポリカーボネート系ポリウレタン樹脂が含有されており、これのみで当該樹脂組成物を組成してもよいが、必要に応じてこれ以外の樹脂を含有させてもよい。この場合の樹脂としては、任意の樹脂が使用でき、例えば、透湿性を有するポリウレタン系樹脂が使用できる。透湿性を有するポリウレタン系樹脂の使用比率としては、血液・ウイルスバリア性の観点から５０質量％以下にするのがよい。
【００１８】
係るポリウレタン系樹脂としては、ポリイソシアネート成分とポリオール成分とを、前記方法等により、反応させて得られる従来公知のものを採用しうる。
【００１９】
ポリイソシアネート成分としては、例えば、トリレン−２，４−ジイソシアネート、４，４’−ジフェニルメタンジイソシアネート等の芳香族ジイソシアネート、１，６−ヘキサメチレンジイソシアネート、１，４−シクロヘキサンジイソシアネート等の脂肪族ジイソシアネート等が用いられる。一方、ポリオール成分としては、例えば、ポリエチレングリコール、ポリプロピレングリコール等のポリエーテルポリオールやエチレングリコールやプロピレングリコールなどのジオールとアジピン酸やセバチン酸などの二塩基酸との反応生成物であるポリエステルポリオールなどが用いられる。特に、高度の透湿性能を得たい場合には、前記ポリオールのオキシエチレン基の比率を相対的に多くしたポリウレタン樹脂を用いるとよい。
【００２０】
各接着剤層を構成する樹脂組成物の種類としては、無溶剤型接着剤（ホットメルト型接着剤）でも溶液型接着剤でもよい。無溶剤型接着剤としては、空気中の湿気で硬化するタイプ（湿気硬化型）のものを採用するのが好ましい。溶液型接着剤としては、硬化剤とポリカーボネート系ポリウレタン樹脂とからなる２液型のものを採用するのが好ましい。
【００２１】
本発明では、上記第一及び第二接着剤層のうち、一方は全面状に形成され、他方は非全面状に形成されている。これにより、積層布帛全体として、血液・ウイルスバリア性と透湿性とを両立させることができる。
【００２２】
全面状とは、文字通り、実質的に隙間なく層が連続的に形成されている態様をいう。具体的には、全接着面に対して９５％以上の占有面積を有する状態をいう。
【００２３】
一方、非全面状とは、その層の全てが接着剤で構成されているのではなく、接着剤存在区域と接着剤不存在区域とで構成されている態様をいう。具体的には、全接着面に対する占有面積として、好ましくは２０〜８０％、より好ましくは３０〜７０％の範囲にある状態をいう。占有面積が２０％未満では、接着剤層をいくら厚くしても、層間剥離する傾向にあり、一方、８０％を超えると、全面状に形成されているもう一方の接着剤層の透湿性レベルにも依るが、積層布帛全体としての透湿性が低下し、着用感も低下する傾向にある。非全面の層を形成するには、グラビアロール、ロータリースクリーン等を用いて、点状、線状、格子状、市松模様、亀甲模様等の模様を有する接着剤存在区域を形成すればよい。接着剤存在区域は、規則的に設けられているのが一般的である。
【００２４】
本発明における接着剤層は、既述のように、透湿性を有しないポリカーボネート系ポリウレタン樹脂を含有する樹脂組成物から構成される。透湿性を有しないポリカーボネート系ポリウレタン樹脂は、一般に高温高圧下の耐湿熱性等に優れるから、これを含む樹脂組成物で接着剤層を形成すると、積層布帛全体として耐久性のある血液バリア性及びウイルスバリア性が得られる。特に血液バリア性及びウイルスバリア性は、接着剤層を全面状に形成することにより向上する傾向にある。しかし、両接着剤層を全面状に形成してしまうと、血液・ウイルスバリア性の向上は期待できるものの、透湿性が大きく低減することとなる。そこで、本発明では、血液・ウイルスバリア性と透湿性とを両立させる観点から、一方の接着剤層を全面状に形成し、他方を非全面状に形成するのである。
【００２５】
接着剤層を形成する樹脂組成物には、前記した通り、必要に応じて透湿性を有するポリウレタン系樹脂等を併含することができる。ただし一般に、透湿性を有するポリウレタン系樹脂は、透湿性を有しないポリカーボネート系ポリウレタン樹脂に比べ耐湿熱性等に劣る傾向にあるから、透湿性を有するポリウレタン系樹脂を併含する樹脂組成物を使用して非全面状側の接着剤層を形成した場合、積層布帛全体として稀に耐久性ある血液・ウイルスバリア性が得られ難くなることがある。そこで、非全面状側の接着剤層は、形成に際し、透湿性を有しないポリカーボネート系ポリウレタン樹脂を主体に含有する樹脂組成物を使用することが好ましい。なお、ここでいう「主体」とは９５質量％以上の含有量を満たすものをいう。
【００２６】
一方、全面状側の接着剤層については、形成に際し、透湿性を有しないポリカーボネート系ポリウレタン樹脂を主体に含有する樹脂組成物を使用してもよいし、透湿性を有しないものと有するものとを併含する樹脂組成物を使用してもよい。なお、「全面状」の範疇には、例えば、透湿性を有しないポリカーボネート系ポリウレタン樹脂を使用して柄状に層を形成し、同時に透湿性を有するポリウレタン系樹脂を使用して柄状に層を形成し、両者の柄を併せてほぼ全面状にするといった態様も包含される。この場合、両柄の比率は、所望とする透湿性や耐久性に鑑みて、適宜決定すればよい。なお、血液・ウイルスバリア性の洗濯耐久性を考慮すると、透湿性を有するポリウレタン系樹脂のみで当該接着剤層を形成することは、好ましくない。
【００２７】
全面状の接着剤層を形成するには、例えば、透湿性を有しないポリカーボネート系ポリウレタン樹脂と透湿性を有するポリウレタン系樹脂とを含有する樹脂組成物を使用する場合には、コンマコータ等を用いて接着剤層を形成すればよい。また、透湿性を有しないものと有するものとを使用して、柄状の層を各々形成するような場合には、ロータリースクリーン、フラットスクリーン、ハンドスクリーン等のプリント機等を用いれば、あわせ柄による全面柄を容易に形成できる。例えば、市松模様であれば、まず、透湿性を有しないポリカーボネート系ポリウレタン樹脂による柄を形成する。その後、このときの非塗布面に、あわせ柄でほぼ全面状となるように、透湿性を有するポリウレタン系樹脂による柄を形成すればよい。
【００２８】
接着剤層の厚みとしては、第一及び第二接着剤層の何れも１０〜１００μｍ程度でよく、２０〜７０μｍが好ましい。厚みが１０μｍ未満では、接着剤の塗布面積をいくら広げても、剥離耐性のある積層布帛が得られ難く、一方、１００μｍを超えると、コスト面で不利となる他、積層布帛としての基本的な性能の向上が期待できない傾向にあり、何れも好ましくない。
【００２９】
本発明の積層布帛は、透湿性を有する微多孔質ポリテトラフルオロエチレンフィルムを用いているので、透湿防水性能に優れている。具体的に、透湿性能としては、ＪＩＳ  Ｌ１０９９Ｂ−１法による透湿度が２０００〜１００００ｇ／ｍ２・２４ｈｒｓの範囲にあることが好ましい。透湿度が２０００ｇ／ｍ２・２４ｈｒｓ未満では、透湿性が十分とはいえず、手術着等として着用したとき十分な快適性が得られないことがある。一方、１００００ｇ／ｍ２・２４ｈｒｓを超えると、着用と工業洗濯・滅菌処理とを繰り返すうちに、次第にウイルスバリア性が低下する傾向にあり、何れも好ましくない。
【００３０】
本発明の積層布帛は、撥水加工されていてもよい。この場合、予め撥水加工された表地、裏地を使用してもよいが、洗濯耐久性の点から、各層を積層後、布帛全体を撥水加工するのが好ましい。撥水剤としては、パラフィン系撥水剤、ポリシロキサン系撥水剤、フッ素系撥水剤など公知のものが使用できる。撥水性能を付与する方法（撥水加工）としても、スプレー法、パディング法、コーティング法など公知の方法が採用できる。一例として、フッ素系撥水剤を３〜１０質量％含有する水分散液に積層布帛をピックアップ率３０〜１００％でパディングし、これを８０〜１３０℃で乾燥した後、１５０〜１８０℃で２０秒〜２分間熱処理することで、良好な撥水性能が付与できる。
【００３１】
本発明の積層布帛は、血液バリア性及びウイルスバリア性の洗濯耐久性に優れているため、手術着等の医療従事者の外衣を縫製する際の素材として好適である。また、食品や薬品等の製造者の作業着を縫製する際の素材としても好適である。
【実施例】
【００３２】
以下、実施例に基づいて本発明を具体的に説明するが、本発明はこれらに限定されるものではない。本発明は、第一接着剤層と第二接着剤層を特定の態様で設けたことにより、洗濯及び滅菌処理耐久性に優れた血液、ウイルスバリア性積層布帛が得られるとの知見に基づくものとして、解釈されるべきである。
【００３３】
（実施例１）
表地、裏地、透湿性を有する微多孔質ポリテトラフルオロエチレンフィルム、及び接着剤として以下のものを準備した。
【００３４】
〔表地及び裏地〕
ポリエチレンテレフタレートマルチフィラメント糸５６ｄｔｅｘ２４ｆを用いて、３２Ｇトリコットハーフを編成し、公知の方法で精練（精練剤；日華化学株式会社製「サンモールＦＬ」１ｇ／Ｌ、８０℃で２０分）、染色（分散染料；ダイスタージャパン株式会社製「Ｄｉａｎｉｘ  Ｂｌｕｅ  ＵＮ−ＳＥ」０．５％ｏｍｆ、１３０℃で３０分）を行い、表地及び裏地を準備した。表地と裏地は同一である。
【００３５】
〔透湿性を有する微多孔質ポリテトラフルオロエチレンフィルム〕
厚み２０μｍのポリテトラフルオロエチレンフィルム（日本ドナルドソン株式会社製、商品名「Ｔｅｔｒａｔｅｘ」（登録商標））を準備した。
【００３６】
ポリテトラフルオロエチレンフィルムの片面に、下記の如くグラビアロールにて、透湿性を有しないポリカーボネート系ポリウレタン接着剤（ＤＩＣ株式会社製、湿気硬化タイプの無溶剤型接着剤、商品名「タイフォースＮＨ−１００Ｘ」（登録商標））を１２０℃で溶融したものを塗布し、第一接着剤層を設けた。
【００３７】
すなわち、グラビアロールは格子柄の凹部（深度０．２ｍｍ）を持ち、格子柄を構成している線数は１７本／インチで、各線幅は０．３７ｍｍのものであって、格子柄の占有面積（凹部の占有面積）は４２％のものである。このグラビアロールの凹部に１２０℃で溶融させた接着剤（粘度２５００ｍＰａ・ｓ）を充填し、ポリテトラフルオロエチレンフィルムの片面に格子柄で接着剤を塗布し、第一接着剤層を設けた。接着剤の塗布量は約１５ｇ／ｍ２であり、接着剤層の厚みは約３０μｍで塗布面積（全接着面に対する占有面積）は約５０％であった。接着剤を塗布した後、自然冷却し、圧力３００ｋＰａで前記表地を積層し、４０℃で２日間エージングし、表地とポリテトラフルオロエチレンフィルムを備えてなる積層布帛を得た。
【００３８】
続いて、前記積層布帛のポリテトラフルオロエチレンフィルム面に、下記処方１に示す組成の透湿性を有しないポリカーボネート系ポリウレタン接着剤（固形分５５質量％、粘度３０００ｍＰａ・ｓ／２５℃）をコンマコータにて塗布量５０ｇ／ｍ２で全面状に塗布し、１２０℃で３分間乾燥して、厚み約３０μｍの第二接着剤層を形成した。次いで、圧力３００ｋＰａで裏地を積層し、４日間エージングした。
【００３９】
＜処方１＞
レザミンＵＤ−８３７３    １００質量部
（大日精化工業株式会社製、固形分７０質量％のポリカーボネート系ポリウレタン接着剤）
レザミンＵＤ架橋剤    １２質量部
（大日精化工業株式会社製、固形分７５質量％のイソシアネート系架橋剤）
レザミンＵＤ−１０３ＮＴ    １質量部
（大日精化工業株式会社製、反応促進剤）
メチルエチルケトン    ３０質量部
【００４０】
次に、下記処方２に示すフッ素系撥水剤エマルジョンを調製し、パディング法にてピックアップ率４０％の割合で撥水剤付与し、１２０℃で２分間乾燥した後、１７０℃で１分間ファイナルセットし、洗濯耐久性に優れた血液・ウイルスバリア性積層布帛とした
【００４１】
＜処方２＞
アサヒガードＡＧ−Ｅ０８２    ５０質量部
（旭硝子株式会社製、フッ素系撥水剤エマルジョン）
メイカネートＷＥＢ    １０質量部
（明成化学工業株式会社製、ブロックドイソシアネート架橋剤）
イソプロピルアルコール    １０質量部
【００４２】
（実施例２）
実施例１における処方１に代えて、下記処方３に示す組成のポリカーボネート系ポリウレタン接着剤（固形分５３質量％、粘度２５００ｍＰａ・ｓ／２５℃）を使用して第二接着剤層を全面状に形成する以外は、実施例１と全く同一の方法により血液・ウイルスバリア性積層布帛を得た。
【００４３】
＜処方３＞
レザミンＵＤ−８３７３    ７０質量部
（大日精化工業株式会社製、固形分７０質量％のポリカーボネート系ポリウレタン接着剤）
ハイムレンＹ−１１９Ｅ    ３０質量部
（大日精化工業株式会社製、固形分６０質量％のポリエーテル系透湿性ポリウレタン接着剤）
レザミンＵＤ架橋剤    １１質量部
（大日精化工業株式会社製、固形分７５質量％のイソシアネート系架橋剤）
レザミンＵＤ−１０３ＮＴ    １質量部
（大日精化工業株式会社製、反応促進剤）
メチルエチルケトン    １５質量部
トルエン    １５質量部
【００４４】
（実施例３）
第二接着剤層を以下のようにして形成する以外は、実施例１と全く同一の方法により血液・ウイルスバリア性積層布帛を得た。すなわち、ハンドスクリーンプリントによる２段階の塗布によってあわせ柄とすることで、全面柄の第二接着剤層を形成した。
【００４５】
具体的には、１段階目のハンドスクリーンプリントは、１００メッシュスクリーンを使用して、ポリウレタン系透湿性接着剤（ＤＩＣ株式会社製、湿気硬化タイプの無溶剤型接着剤、商品名「タイフォースＷＴ−００４」（登録商標））を１２０℃で溶融したもの（粘度３０００ｍＰａ・ｓ）を、約３０μｍの厚さで一辺５ｍｍの正方形の市松模様にプリントした。続いて、２段階目は、前記１段階目の非塗布面に、１００メッシュスクリーンを使用して、ポリカーボネート系ポリウレタン接着剤（ＤＩＣ株式会社製、湿気硬化タイプの無溶剤型接着剤、商品名「タイフォースＮＨ−１００Ｘ」（登録商標））を１１０℃で溶融したもの（粘度３０００ｍＰａ・ｓ）を、約３０μｍの厚さで一辺５ｍｍの正方形の市松模様にプリントし、あわせ柄で全面状となる第二接着剤層とした。
【００４６】
（比較例１）
実施例１において、第一接着剤層形成後、第二接着剤層として、もう一方のポリテトラフルオロエチレンフィルム面に当該第一接着剤層と同様の接着剤層を形成すること以外は、実施例１と全く同一の方法により積層布帛を得た。
【００４７】
（比較例２）
実施例１における処方１に代えて、下記処方４に示す組成のポリウレタン樹脂溶液（固形分５２質量％、粘度２８００ｍＰａ・ｓ）を使用して第二接着剤層を全面状に形成する以外は、実施例１と全く同一の方法により積層布帛を得た。
【００４８】
＜処方４＞
ハイムレンＹ−１１９Ｅ    １００質量部
（大日精化工業株式会社製、固形分６０質量％のポリエーテル系透湿性ポリウレタン接着剤）
レザミンＮＥ架橋剤    １１質量部
（大日精化工業株式会社製、固形分７５質量％のイソシアネート系架橋剤）
レザミンＨＩ−２１５    １質量部
（大日精化工業株式会社製、反応促進剤）
トルエン    ２０質量部
【００４９】
（比較例３、４）
実施例３において、第二接着剤層形成の際、１段階目のポリウレタン系透湿性接着剤による市松模様の形成を省くこと（比較例３）、又は２段階目のポリカーボネート系ポリウレタン接着剤による市松模様の形成を省くこと（比較例４）以外は、各々実施例３と全く同一の方法により積層布帛を得た。
【００５０】
実施例１〜３及び比較例１〜４の積層布帛の評価結果を表１に示す。
【００５１】
【表１】
2015224405.tif 000002
【００５２】
上記の結果から、本発明の積層布帛は、適度な透湿性能を有すると共に、工業洗濯とウイルスバリア性の耐性に非常に優れていることが確認できた。これに対し、比較例に係る積層布帛は、ウイルスバリア性の耐性が不十分であり、特に比較例２、４に係る布帛は、耐剥離性も不十分であった。
【００５３】
なお、工業洗濯及び滅菌処理は下記の簡便方法を採用し、耐水圧、透湿度、血液バリア性及びウイルスバリア性等は、下記方法にて評価した。
【００５４】
〔工業洗濯〕
工業洗濯機（スガ試験機株式会社製、ＬＭ−Ｗ型）を用いて、標準的な１回分の洗濯時間「７３℃×２０分間」から、下記条件を１サイクル（１０回分）とした。
浴比；１：４０（１．５ｋｇ：６０Ｌ）
洗剤；ピュア−石鹸（株式会社不動化学製）１ｇ／Ｌ、苛性ソーダ０．０８ｇ／Ｌを添加しＰＨ値を１０に調整したものを用いた。
工程；洗い（７３℃×２００分間）→湯洗（４０℃×３０分間）→オーバーフローすすぎ（常温×１５分間）→脱水→タンブル乾燥（６０℃×２０分間）
【００５５】
〔滅菌処理（オートクレーブ処理）〕
株式会社平山製作所製、高圧蒸気滅菌器「ＨＶ５０型」を用いて、標準的な１回分の滅菌時間  「１３５℃×８分間」から、「１３５℃×８０分間」を１サイクル（１０回分）とした。
【００５６】
（１）耐水圧
ＪＩＳ  Ｌ１０９２（高水圧法）に基づいて測定した。なお、表裏が編地のために、耐水圧測定時には過剰な膨れが生じ、測定に支障を来たすことが多々あるので、それを防止する目的で、経緯共にナイロン６マルチフィラメント糸７８ｄｔｅｘ２４ｆを用いた平織物の２１０本タフタ（経密度１２０本／吋、緯密度９０本／吋）を積層布帛上に重ねて測定した。
【００５７】
（２）透湿度
ＪＩＳ  Ｌ１０９９Ｂ?１法（酢酸カリウム法）に基づいて測定した。
【００５８】
（３）剥離強度
ＪＩＳ  Ｌ１０８９に準じて経方向の剥離強度を測定した。なお、剥離強度測定の際には、表地と裏地をチャックで把持し、表地及び裏地間の剥離強度を測定したものである。
【００５９】
（４）人工血液バリア性
ＡＳＴＭ  Ｆ  １６７０−０８Ｂ法に基づいて評価した。
【００６０】
（５）ウイルスバリア性
ＡＳＴＭ  Ｆ  １６７１−０７Ｂ法に基づいて評価した。
【００６１】
（６）耐性
前記工業洗濯とオートクレーブの連続処理を５サイクル行った試料を対象に、目視による試料の剥離状況を観察し、耐水圧を測定し、さらに人工血液バリア性及びウイルスバリア性も評価した。